도 1 에 도시 한 바 와 같이 , 유리 기판 상 에 ITO 전극 을 형성 한 다음 , UV - 오존 크리 닝 혹은 산소 프라 즈 마 크리 닝 을 거친 후 , 이 상부 에 정공 주입 층 으로 하 기 화 학식 2 - 1 의 구조 를 갖 는 CuPc ( phthalocyanine copper complex ) 를 100 Å 두께 로 증착 시켰 다 . 여기 에 정공 전달 층 ( 4 ) 으로 하 기 화학식 2 - 2 의 구조 를 갖 는 NPD ( N , N '- bis ( naphthalen - 1 - yl ) - N , N '- bis ( phenyl ) benzidine ) 를 400 Å 의 두께 로 증착 시킨 후 , 청색 발광 물질 로 화합물 1 - 1 을 300 Å 두께 의 발광 층 을 형성 시켰 다 . 전자 전달 층 ( 6 ) 으로 하 기 화학식 2 - 3 의 구조 를 갖 는 Alq 3 ( tris -( 8 - hydroxyquinoline ) aluminium ( III ) ) 을 300 Å 두께 로 진공 증착 하 였 다 . 그 후 상부 에 Al : Li 층 ( 7 ) 을 진공 증착 하 여 1000 Å 두께 의 알루미늄 · 리튬 전극 을 형성 함 으로써 청색 유기 전기 발광 소자 를 제조 하 였 다 .